(57)【特許請求の範囲】
【請求項１】
（ａ）ポリカーボネート樹脂１００重量部、
（ｂ）下記化１で示される、数平均分子量が２，０００〜２０，０００のポリエーテル０．０１〜３重量部、
【化１】
0003617570.tif 000019
（式中、Ｒ1 はＨまたはＣＨ3 、ｎは平均分子量により定まる定数である。）
（ｃ）下記化２で示される、アルキル基の炭素数平均値が１１〜１５の範囲内にあるアルキルスルホン酸のアルカリ金属塩０．１〜５重量部、
【化２】
0003617570.tif 000020
（式中、Ｒ2 はＣ8 〜Ｃ18の直鎖ないし分岐状のアルキル基、Ｍはアルカリ金属である。）
（ｄ）重量平均粒径が０．５〜１０μｍの範囲にあるものから選ばれる少なくとも一種以上の無機化合物粒子１〜１０重量部、
からなることを特徴とするポリカーボネート樹脂組成物。
【請求項２】
該無機化合物粒子が、炭酸カルシウム、硫酸バリウムから選ばれる少なくとも１種であることを特徴とする請求項１記載のポリカーボネート樹脂組成物。
【請求項３】
請求項１又は２記載のポリカーボネート樹脂組成物を成形したものであって、少なくとも一方の面の算術平均粗さ（Ｒa ）が１μｍ以下であることを特徴とするポリカーボネート樹脂成形体。
【請求項４】
透明樹脂からなる基材部の少なくとも一方の面に、請求項１又は２記載のポリカーボネート樹脂組成物からなる層を５〜２００μｍの厚さで積層させた構造を有することを特徴とする樹脂成形体。
【請求項５】
透明樹脂が、ポリカーボネート樹脂であることを特徴とする請求項４記載の樹脂成形体。
【発明の詳細な説明】
【０００１】
【発明の属する技術分野】
本発明は、家庭用照明、施設照明、店装表示用照明、自動車内外装照明等の各種照明機器に使用される保護カバー部材の材料として提供し得る帯電防止性と表面外観に優れたポリカーボネート樹脂組成物、及び該樹脂組成物を成形してなる成形体に関する。
【０００２】
【従来の技術】
ポリカーボネート樹脂は、優れた透明性と表面光沢性、良好な機械的性質、加工性並びに成形品の美麗さによって、各種照明機器、看板、装飾品、銘板等に広く使用されている。しかしながら、ポリカーボネート樹脂はその表面固有抵抗が大きいため、接触、摩擦等で誘起された静電気が消失しにくい性質を有し、ほこり等が付着して美観の低下、光学特性の低下をもたらすという欠点がある。
【０００３】
従来、このような静電気障害を除く方法として、アルキルスルホン酸又はアルキルベンゼンスルホン酸のアルカリ金属塩とグリセリン脂肪酸エステルを配合する方法（特開平１−１９７５５２号公報）、アルキルスルホン酸のアルカリ金属塩又はアルカリ土類金属塩とチオエーテル系抗酸化剤を配合する方法（特開平４−６８０４５号公報）等が提案されており、いずれの方法に於いても樹脂の表面固有抵抗を低下させる効果が認められている。
【０００４】
【発明が解決しようとする課題】
しかし、これらの方法に於いて得られるポリカーボネート樹脂組成物や、それを用いて各種照明機器の保護カバー部材等の成形体を製造すると、光を拡散させるために配合する光拡散剤や帯電防止剤の分散不良に起因した表面光沢の低下、表面の微小模様及び凝集体の発生等の外観不良が生じ、照明効果を低下させ、外観的に好ましくないという問題が生じる。また、表面外観を重視すると十分な帯電防止性能が得られないという、相反する問題が発生する。
【０００５】
【課題を解決するための手段】
本発明者らは、ポリカーボネート樹脂の表面固有抵抗を低下させ、かつ表面外観を向上させた、照明効果に優れたポリカーボネート樹脂組成物及びその成形体を得ることを目的として鋭意研究を重ねた結果、ポリカーボネート樹脂に、特定分子量のポリエーテルと、帯電防止剤としてアルキル基の炭素数が特定範囲にあるアルキルスルホン酸のアルカリ金属塩を、光拡散剤として重量平均粒径が特定範囲にある無機化合物粒子を特定量配合することにより、ポリカーボネート樹脂中に光拡散剤と帯電防止剤を一様に分散させることが可能となり、上記目的が達成できることを見い出した。
【０００６】
すなわち本発明は、
（ａ）ポリカーボネート樹脂１００重量部、
（ｂ）下記化３で示される、数平均分子量が２，０００〜２０，０００のポリエーテル０．０１〜３重量部、
【化３】
0003617570.tif 000002
（式中、Ｒ１  はＨまたはＣＨ３  、ｎは平均分子量により定まる定数である。）
【０００７】
（ｃ）下記化４で示される、アルキル基の炭素数平均値が１１〜１５の範囲内にあるアルキルスルホン酸のアルカリ金属塩０．１〜５重量部、
【化４】
0003617570.tif 000003
（式中、Ｒ2 はＣ8 〜Ｃ18の直鎖ないし分岐状のアルキル基、Ｍはアルカリ金属である。）
【０００８】
（ｄ）重量平均粒径が０．５〜１０μｍの範囲にあるものから選ばれる少なくとも一種以上の無機化合物粒子１〜１０重量部、
からなるポリカーボネート樹脂組成物及びその成形体である。
本発明の特徴は、ポリカーボネート樹脂とアルキルスルホン酸のアルカリ金属塩のいずれとも相溶性を有するポリエーテルを添加する事によって、アルキルスルホン酸のアルカリ金属塩、及び無機化合物粒子の分散性を相互に向上させることができ、帯電防止性能と表面外観を向上させ、照明効果に優れたポリカーボネート樹脂組成物及びその成形体が得られることにある。以下、本発明を詳細に説明する。
【０００９】
本発明に用いるポリカーボネート樹脂としては、下記化５で表される繰り返し単位からなる主鎖を有する。
【化５】
0003617570.tif 000004
（式中、Ａｒは二価の芳香族残基であり、例えば、フェニレン、ナフチレン、ビフィニレン、ピリジレンや、下記化６で表されるものが挙げられる。）
【００１０】
【化６】
0003617570.tif 000005
（式中、Ａｒ１  及びＡｒ２  はそれぞれアリレーン基である。例えばフェニレン、ナフチレン、ビフェニレン、ピリジレン等の基を表し、Ｙは下記化７及び化８で表されるアルキレン基または置換アルキレン基である。）
【００１１】
【化７】
0003617570.tif 000006
【００１２】
【化８】
0003617570.tif 000007
（式中、Ｒ１  、Ｒ２  、Ｒ３  及びＲ４  はそれぞれ水素原子、低級アルキル基、シクロアルキル基、アリール基、アラルキル基であって、場合によりハロゲン原子、アルコシ基で置換されていてもよく、ｋは３〜１１の整数であり、化８の水素原子は、低級アルキル基、アリール基、ハロゲンとうで置換されてもよい。）
【００１３】
また、下記化９で示される二価の芳香族残基を共重合体成分として含有していてもよい。
【化９】
0003617570.tif 000008
（式中、Ａｒ１  、Ａｒ２  は化６と同じ。Ｚは単なる結合、または、−Ｏ−、−ＣＯ−、−Ｓ−、−ＳＯ２  −、−ＣＯ２  −、−ＣＯＮ（Ｒ１  ）−、（Ｒ１  は前記と同様）等の二価の基である。）
これら二価の芳香族残基の例としては、下記化１０及び化１１で表されるもの等が挙げられる。
【００１４】
【化１０】
0003617570.tif 000009
【００１５】
【化１１】
0003617570.tif 000010
（式中、Ｒ５  及びＲ６  はそれぞれ水素、ハロゲン、Ｃ１  〜Ｃ１０アルキル基、Ｃ１  〜Ｃ１０アルコキシ基、Ｃ１  〜Ｃ１０シクロアルキル基またはフェニル基である。ｍ及びｎは１〜４の整数で、ｍが２〜４の場合には各Ｒ５  はそれぞれ同一でも異なるものであってもよいし、ｎが２〜４の場合は各Ｒ６  はそれぞれ同一でも異なるものであってもよい。）
【００１６】
中でも、下記化１２で表されるものが好ましい一例である。特に、下記化１２をＡｒとする繰り返しユニットを８５モル％以上含むものが好ましい。
【化１２】
0003617570.tif 000011
【００１７】
また、本発明に用いられるポリカーボネート樹脂は、三価以上の芳香族残基を共重合成分として含有していてもよいし、脂肪族または芳香族のエステル成分を共重合成分として含有してもよい。
ポリマー末端の分子構造は特に限定されないが、ヒドロキシ基、アリールカーボネート基、アルキルカーボネート基から選ばれた１種以上の末端基を結合することができる。アリールカーボネート末端基は、下記化１３で表され、具体例としては、例えば化１４が挙げられる。
【００１８】
【化１３】
0003617570.tif 000012
（式中、Ａｒ３  は一価の芳香族残基で、芳香環は置換されていてもよい。）
【００１９】
【化１４】
0003617570.tif 000013
【００２０】
アルキルカーボネート末端基は、下記化１５で表され、具体例としては、例えば下記化１６等が挙げられる。
【化１５】
0003617570.tif 000014
（式中、Ｒ７  は炭素数１〜２０の直鎖もしくは分岐アルキル基）
【００２１】
【化１６】
0003617570.tif 000015
【００２２】
これらの中で、フェニルカーボネート基、ｐ−ｔ−ブチルフェニルカーボネート基、ｐ−クミルフェニルカーボネート基等が好ましく用いられる。またヒドロキシ基末端と他の末端との比率は１：１００以上であることが好ましく、更に好ましくは１：４０以上である。
本発明に用いられるポリカーボネート樹脂の分子量は特に限定されないが、ポリカーボネート樹脂に含有される加水分解可能な塩素は好ましくは１ｐｐｍ以下、更に好ましくは０．５ｐｐｍ以下である。１ｐｐｍを超える量の塩素がポリカーボネート樹脂中に含有されていると、成形加工時等長時間高温下にさらされることによって着色してしまいポリカーボネート樹脂の特徴である透明感が失われてしまう。
【００２３】
これらポリカーボネート樹脂は公知の方法で製造できる。具体的には、芳香族ジヒドロキシ化合物とカーボネート前駆体とを反応せしめる公知の方法、例えば、芳香族ジヒドロキシ化合物とホスゲンを水酸化ナトリウム水溶液及び塩化メチレン溶媒の存在下に反応させる界面重合法（ホスゲン法）、芳香族ジヒドロキシ化合物とジフェニルカーボネートを反応させるエステル交換法（溶融法）、結晶化カーボネートプレポリマーを固相重合する方法（特開平１−１５８０３３号公報、特開平１−２７１４２６号公報、特開平３−６８６２７号公報）等の方法により製造できる。
【００２４】
本発明で用いられるポリエーテルは、下記化１７で示される構造単位を有する。通常のポリエーテルは、分子鎖末端に水酸基を有するが、両末端あるいは片末端がメトキシ基のもの、脂肪酸などの有機酸とのエステル型のもの等の誘導体を用いることもできる。
【化１７】
0003617570.tif 000016
（式中、Ｒ１  はＨまたはＣＨ３  、ｎは平均分子量により定まる定数である。）
【００２５】
具体例としては、ポリエチレンオキサイド、ポリエチレングリコール、ポリプロピレンオキサイド、ポリプロピレングリコール、メトキシポリエチレングリコール、ポリエチレングリコールモノラウレート、ポリエチレングリコールモノステアレート、ポリエチレンオキサイド−ポリプロピレングリコールブロック共重合体、エチレンオキサイド−プロピレンオキサイド共重合体等を挙げることができる。ポリエーテルの数平均分子量は２，０００〜２０，０００の範囲にあることが好ましい。数平均分子量が２，０００未満の場合は、アルキルスルホン酸のアルカリ金属塩との相溶性が低下して充分な分散促進効果が得られず、分子量が２０，０００を超えるとポリエーテル自体のポリカーボネート樹脂との相溶性が悪くなり、いずれも表面外観の悪化を生じ好ましくない。ポリエーテルの添加量は、ポリカーボネート樹脂１００重量部に対して０．０１〜３重量部の範囲が好ましい。添加量が０．０１重量部未満では分散促進効果がなく、３重量部を超えると耐熱性が低下し好ましくない。
【００２６】
本発明で用いられるアルキルスルホン酸のアルカリ金属塩は、Ｃ８  〜Ｃ１８の直鎖ないし分枝状のアルキル基を有し、その炭素数平均値が１１〜１５の範囲内にあることが必要とされる。アルカリ金属としては、ナトリウム、リチウム、カリウム等が好ましく用いられる。具体例としては、オクチルスルホン酸ナトリウム、オクチルスルホン酸リチウム、オクチルスルホン酸カリウム、イソオクチルスルホン酸ナトリウム、ノニルスルホン酸ナトリウム、デシルスルホン酸ナトリウム、デシルスルホン酸リチウム、ドデシルスルホン酸ナトリウム、ドデシルスルホン酸リチウム、ヘキサデシルスルホン酸ナトリウム、オクタデシルスルホン酸ナトリウム、及びこれらの混合物等が挙げられるが、これらの物質に於けるアルキル基の炭素数はＣ８  〜Ｃ１８の範囲内であり、炭素数の平均値が１１〜１５であれば分布を示していても良い。アルキルスルホン酸のアルカリ金属塩の添加量は、ポリカーボネート樹脂１００重量部に対して０．１〜５重量部、好ましくは０．２〜２重量部の範囲である。添加量が０．１重量部未満では表面固有抵抗の低下が認められず、５重量部を超えると表面の汚れ、べたつき等の副作用を生じ好ましくない。
【００２７】
本発明で用いられる無機化合物は、重量平均粒径が０．５〜１０μｍの範囲にあるものから選ばれる少なくとも一種以上であれば良い。特に、炭酸カルシウム、硫酸バリウムはポリカーボネート樹脂と混練した場合に光学、色調特性が優れているという点で好ましく、これらの中から選ぶことが好ましい。該無機化合物粒子は、市販品を分球して上記粒径範囲内に入るように調整して使用することができる。一般に粒子径が小さくなりすぎると粒子同士の二次凝集を生じ、大きすぎると樹脂成形品の表面状態が悪化するため、上記の重量平均粒径範囲内にあることが必要である。添加量は、照明用部材に求められる光学、色調特性に応じて決定されるが、ポリカーボネート樹脂１００重量部に対して１〜１０重量部の範囲にあることが好ましい。
【００２８】
本発明のポリカーボネート樹脂組成物及びその成形体には、その物性を損なわない範囲に於いて他の成分、例えば顔料、染料、充填剤、離型剤、熱安定剤、酸化防止剤、核剤、光安定剤、紫外線吸収剤、可塑剤等を任意の過程において含有させることができる。
【００２９】
本発明に於けるポリカーボネート樹脂組成物の製造方法は特に限定されないが、ポリカーボネート樹脂にポリエーテル、アルキルスルホン酸のアルカリ金属塩、無機化合物粒子を同時に混合する方法、或いはポリエーテルとアルキルスルホン酸のアルカリ金属塩を予め混合しておいて、後からポリカーボネート樹脂と無機化合物を混合する方法等により得られる混合物を、通常の押出機で溶融混練して得ることができる。樹脂組成物中の各成分の配合量は所定量のままでも良いし、濃度を高くしてマスターバッチとしても良い。
【００３０】
本発明に於けるポリカーボネート樹脂組成物の成形体の製造方法は特に限定されないが、樹脂組成物を原料として通常の成形法により得る方法が好ましく用いられる。成形法は、Ｔダイによる押出シート成形、環状ダイによる異形押出成形、ブロー成形、射出成形等が好ましく用いられる。これらの方法により得られた平滑、波形、プリズム形等の樹脂板状体を真空成形、圧空成形、スタンパブル成形等の方法で任意の形状に二次加工しても良い。
【００３１】
以上の様にして製造されたポリカーボネート樹脂成形体は、その表面の算術平均粗さ（Ｒａ  ）が１μｍ以下であることが好ましい。更に好ましくは０．８μｍ以下である。１μｍを超えると目視で表面の凹凸形状が確認でき外観上好ましくなく、同時に光の表面散乱が生じて照明効果が低下してしまう。Ｒａ  の測定は、ＪＩＳ−Ｂ０６０１−１９９４に準じた方法で市販の測定機を用いて行うことができる。
【００３２】
本発明に於けるポリカーボネート樹脂組成物を、透明樹脂からなる基材部の少なくとも一方の面に５〜２００μｍの厚さで積層させて得られる多層構造の樹脂成形体も、帯電防止性能と表面外観を同時に向上させることができるため好ましく用いることができる。基材部に使用する透明樹脂はポリカーボネート樹脂、アクリル系樹脂、スチレン系樹脂、ポリカーボネート、ポリ塩化ビニル、非晶質ポリオレフィン等の中から選ばれるが、特にポリカーボネート樹脂が好ましく用いられる。このような多層構造を有する樹脂成形体を得るには、共押出法、ラミネート法、プレス熱圧着法等の通常の方法を用いることができる。多層構造の場合、必要に応じて任意の面のみに帯電防止性能を付与させることができ、かつ表面外観も同時に向上させることができるため好ましい。積層部の厚みは５〜２００μｍの範囲にあることが必要である。５μｍ未満では充分な表面固有抵抗の低下が認められず、２００μｍを超えると厚みを均一にして製造することが容易ではなくなり好ましくない。
【００３３】
【実施例】
以下、実施例および比較例を用いて本発明を更に具体的に説明する。なお、各実施例、比較例で用いた評価及び試験方法は次の通りである。
（１）算術平均粗さ（Ｒａ  ）の測定：
ＪＩＳ−Ｂ０６０１−１９９４に準じて東京精密社製サーフコム５７５Ａ型表面粗さ計を用いて、試験片表面の算術平均粗さ（Ｒａ  ）を測定する。
【００３４】
（２）表面固有抵抗値の測定：
ＪＩＳ−Ｋ６９１１に準じて東亜電波工業社製ＳＭ−８２１０型極超絶縁計を用いて、試験片表面の二つの電極間に付加した直流電圧を表面層を通して流れる電流で除した数値を表面固有抵抗値として測定する。試験片は２３℃、５０％ＲＨの条件で２４時間状態調節した後測定する。測定値が１０１３Ω未満であればほこり等の付着を防ぐことができ、充分な帯電防止性を示すと判断できる。
（３）照明機器への設置評価：
２本の蛍光管を備えた照明光源の前面に試験片を設置し、表面の凹凸による光散乱、微小な模様、異物及び凝集体等の有無を判定する。判定基準は、いずれの異常も確認できなければ○、何らかの異常があれば×とし、その理由を記入する。
【００３５】
（実施例１〜６、比較例１〜５）
ポリカーボネート樹脂（商品名：パンライトＫ１２８５、帝人化成製）と、分子量が異なるポリエチレングリコール、及びアルキル基の炭素数分布が異なるアルキルスルホン酸ナトリウム、及び重量平均粒径が異なる炭酸カルシウム、硫酸バリウムを表１に示す配合で混合し、ヘンシェルミキサーでブレンドした後ベント付き押出機４０ｍｍφで樹脂温度２９０℃にてペレット化して原料組成物を得た。表１には、ポリエチレングリコールの数平均分子量、及びアルキルスルホン酸ナトリウムのアルキル基の炭素数分布から求められる炭素数平均値を示す。得られたペレットを押出機（スクリュー径５０ｍｍφ、Ｌ／Ｄ＝３２、単軸）、マルチマニホールドダイ、及びポリッシングロール３本から成るユニットを用いて押出シート成形を行い、幅３００ｍｍの単層シートを作成する。積層シートを作成する場合には、第二の押出機（スクリュー径２５ｍｍφ、Ｌ／Ｄ＝３２、単軸）を組み合わせて共押出シート成形を行い、同様に幅３００ｍｍの積層シートを得ることができる。シートの厚みはポリッシングロールのクリアランスで２．０ｍｍを目標に調整する。積層シートの積層部の厚みは、二機の押出機の吐出量バランスで調整する。得られたシートを試験片として上記（１）〜（３）の評価を行い、表２に示す結果を得る。
【００３６】
実施例１〜３では、ポリエチレングリコールとアルキルスルホン酸ナトリウムの種類及び添加量を同一とし、炭酸カルシウムと硫酸バリウムの種類及び添加量を変えて単層シート試験片を作成し評価を実施する。いずれも算術平均粗さは１μｍ以下であり、表面固有抵抗値も１０１２Ωオーダーを示し好ましい。また、照明機器へ設置しても異常は認められず外観的に好ましい。
実施例４では、アルキル基の炭素数平均値が異なるアルキルスルホン酸ナトリウムを用いて、単層シート試験片を作成し評価を実施する。算術平均粗さは１μｍ以下、表面固有抵抗値は１０１１Ωオーダーを示し好ましい。また、照明機器へ設置しても異常は認められず外観的に好ましい。
【００３７】
実施例５〜６では、アルキルスルホン酸ナトリウム、炭酸カルシウム、及び硫酸バリウムの種類及び添加量を同一とし、ポリエチレングリコールの数平均分子量を変えた原料組成物を用いて積層シート試験片を作成し評価を実施する。算術平均粗さはいずれも０．６μｍ、表面固有抵抗値は１０１１Ωオーダーを示し、照明機器へ設置しても異常は認められず好ましい結果を得る。
【００３８】
比較例１では、数平均分子量が５００のポリエチレングリコールを用いて、単層シート試験片を作成し評価を実施する。算術平均粗さは１．７μｍと大きく表面固有抵抗値も１０１４Ωオーダーと高く好ましくない。また、照明機器へ設置した場合、帯電防止剤の分散不良による斑点状模様が非常に多く確認され好ましくない。
比較例２では、無機化合物粒子に平均粒径１５μｍのタルクを使用し、単層シート試験片を作成し評価を実施する。算術平均粗さは６μｍと非常に大きく好ましくない。表面固有抵抗値は１０１３Ωオーダーであるが充分な帯電防止性能を示すとは言えない。また、照明機器へ設置すると表面凹凸に起因した光散乱が大きくなり好ましくない。
【００３９】
比較例３では、無機化合物粒子を含まない原料組成物を用いて、単層シート試験片を作成し評価を実施する。算術平均粗さは１μｍを超え、表面固有抵抗値は１０１３Ωオーダーと十分ではない。照明機器へ設置しても光源が透けて見えたり、帯電防止剤の凝集による表面の斑点模様が認められ好ましくない。
比較例４では、アルキルスルホン酸ナトリウムを含まない原料組成物を用いて、単層シート試験片を作成し評価を実施する。表面固有抵抗値は１０１４Ωオーダーと高く、算術平均粗さも１μｍを超え好ましくない。照明機器へ設置して場合は、帯電防止性能が低いため埃が付着して暗くなり好ましくない。
【００４０】
比較例５では、ポリエチレングリコールを含まない原料組成物を用いて、単層シート試験片を作成し評価を実施する。算術平均粗さは３μｍ、表面固有抵抗値は１０１３Ωオーダーを示し好ましくない。また、照明機器へ設置した場合、表面凹凸による光散乱及び帯電防止剤の凝集によるライン状模様が確認され好ましくない。
【００４１】
【表１】
0003617570.tif 000017
【００４２】
【表２】
0003617570.tif 000018
【００４３】
【発明の効果】
本発明によって得られるポリカーボネート樹脂組成物及びその成形体は、ポリカーボネート樹脂の表面固有抵抗を低下させ、かつ表面外観を向上させた事により照明効果に優れており、照明用部材への適用に極めて有用である。